(57)【要約】  本開示は、（ａ）カルボキシレートリガンドとの金属錯体；及び（ｂ）三フッ化ホウ素アミン錯体又は三フッ化ホウ素フェノール錯体を含む芳香族アミンを用いるエポキシ樹脂の硬化のための促進剤組成物に関する。本開示は（ｉ）硬化剤としての芳香族アミン；ならびに（ｉｉ）上記の促進剤組成物あるいはまた（１）カルボキシレートリガンドとの金属錯体及び（２）芳香族アミンとの三フッ化ホウ素アミン錯体のその場生成のための正味の三フッ化ホウ素又は三フッ化ホウ素エーテレートの混合物を含むエポキシ樹脂の硬化のための硬化組成物にも関する。さらに本開示はそのような組成物の使用及びそのような組成物の使用から得られる硬化樹脂製品に関する。【特許請求の範囲】
【請求項１】
（ａ）カルボキシレートリガンドとの金属錯体；及び
（ｂ）三フッ化ホウ素アミン錯体又は三フッ化ホウ素フェノール錯体
を含む、芳香族アミンを用いるエポキシ樹脂の硬化のための促進剤組成物。
【請求項２】
カルボキシレートリガンドとの金属錯体の金属カチオンが亜鉛、錫及びクロムから選ばれる請求項１に記載の促進剤組成物。
【請求項３】
カルボキシレートリガンドがオクトエート、ネオデカノエート及びナフテネートから選ばれる請求項１又は２に記載の促進剤組成物。
【請求項４】
三フッ化ホウ素アミン錯体のアミンがエチルアミン、モノイソプロピルアミン、Ｎ−メチルシクロヘキシルアミン、ピペリジン及び２，４−ジメチルアニリンから選ばれる請求項１ないし３のいずれかに記載の促進剤組成物。
【請求項５】
三フッ化ホウ素フェノール錯体のフェノールがフェノール、２−メチルフェノール、３−メチルフェノール及び４−メチルフェノールから選ばれる請求項１ないし４のいずれかに記載の促進剤組成物。
【請求項６】
（ａ）対（ｂ）の化学量論比が１：５０から５０：１までの範囲内である請求項１ないし５のいずれかに記載の促進剤組成物。
【請求項７】
（ａ）対（ｂ）の化学量論比が１：１０から１０：１までの範囲内である請求項６に記載の促進剤組成物。
【請求項８】
（ａ）対（ｂ）の化学量論比が１：３から３：１までの範囲内である請求項７に記載の促進剤組成物。
【請求項９】
（ｉ）硬化剤としての芳香族アミン；ならびに
（ｉｉ）請求項１ないし８のいずれかに記載の促進剤組成物か、代わりに（１）カルボキシレートリガンドとの金属錯体及び（２）芳香族アミンと共に三フッ化ホウ素アミン錯体をその場生成するための、正味の三フッ化ホウ素又は三フッ化ホウ素エーテレートの混合物
を含むエポキシ樹脂の硬化のための硬化組成物。
【請求項１０】
（ｉ）エポキシ樹脂；
（ｉｉ）硬化剤としての芳香族アミン；及び
（ｉｉｉ）請求項１ないし８のいずれか１つに記載の促進剤組成物
を含む硬化可能なエポキシ組成物。
【請求項１１】
エポキシ樹脂に関する加えられる促進剤組成物の量がエポキシ樹脂の１００部当たりに０．０１から１５部までの促進剤組成物の範囲内である請求項１０に記載の硬化可能なエポキシ組成物。
【請求項１２】
（ｉ）エポキシ樹脂；（ｉｉ）芳香族アミン；ならびに（ｉｉｉ）請求項１ないし８のいずれか１つに記載の促進剤組成物あるいはまた（１）カルボキシレートリガンドとの金属錯体及び（２）芳香族アミンと共に三フッ化ホウ素アミン錯体をその場生成するための、正味の三フッ化ホウ素又は三フッ化ホウ素エーテレートの混合物を混合することを含む硬化可能なエポキシ組成物の調製方法。
【請求項１３】
硬化可能なエポキシ組成物を実質的に硬化させるのに十分な時間及び温度で請求項１０に記載の硬化可能なエポキシ組成物を硬化させる段階を含む硬化樹脂製品の製造方法。
【請求項１４】
請求項１３に記載の方法により得られる硬化可能な樹脂製品。
【請求項１５】
芳香族アミンを用いるエポキシ樹脂の硬化のための請求項１ないし８のいずれかに記載の促進剤組成物の使用、又はエポキシ樹脂の硬化のための請求項９に記載の硬化組成物の使用。
【請求項１６】
芳香族アミンがジエチルトルエンジアミン、４，４’−メチレンビス（２−エチルアニリン）、４，４’−ジアミノジフェニルメタン、４，４’−ジアミノジフェニルスルホン、３，３’−ジアミノフェニルスルホン、１，２−、１，３−及び１，４−ベンゼンジアミン、ビス（４−アミノフェニル）メタン、１，３−キシレンジアミン、１，２−ジアミノ−３，５−ジメチルベンゼン、４，４’−ジアミノ−３，３’−ジメチルビフェニル、４，４’−メチレン−ビス（２，６−ジメチルアニリン）、１，３−ビス（ｍ−アミノフェノキシ）ベンゼン、９，９−ビス（４−アミノフェニル）フルオレン、３，３’−ジアミノジフェニルスルホン、４，４’−ジアミノジフェニルスルフィド、１，４−ビス（ｐ−アミノフェノキシ）ベンゼン、１，３−プロパンジオール−ビス（４−アミノベンゾエート）及びそれらの混合物から選ばれる請求項１５に記載の使用。
【請求項１７】
エポキシ樹脂に関する加えられる促進剤組成物の量が樹脂の１００部当たりに０．０１から１５部までの範囲内である請求項１５又は１６に記載の使用。
【請求項１８】
請求項１５ないし１７のいずれかに記載の使用から得られる硬化樹脂製品。
【発明の詳細な説明】
【技術分野】
【０００１】
技術的分野
本開示は、芳香族アミンを用いるエポキシ樹脂の硬化のための促進剤組成物に関する。
【背景技術】
【０００２】
背景
アミンはエポキシ樹脂の硬化（ｃｕｒｉｎｇ）又は硬化（ｈａｒｄｅｎｉｎｇ）のために広く用いられる。ほとんどの場合、数秒ないし数分の範囲内の硬化時間を生ずる脂肪族アミンが用いられる。しかしながら特別な状況において芳香族アミンの使用が好ましい場合がある。しかしながら芳香族アミンを用いるエポキシ樹脂の硬化は、脂肪族アミンと比較して非常に遅い。促進剤なしで、例えば１２０℃の温度において芳香族アミンを用いるエポキシ樹脂の硬化は数時間の範囲内である。
【０００３】
従って、芳香族アミンを用いるエポキシ樹脂の硬化を促進するために促進剤又は触媒が開発されてきた。
【０００４】
特許文献１は、遷移金属錯体及び塩を含むエポキシ樹脂の硬化のための促進剤組成物を開示している。
【０００５】
特許文献２はその目的のための三フッ化ホウ素錯体の使用を記載しており、特許文献３は金属カルボキシレートの使用を記載している。しかしながらこれらの触媒を用いてさえ、通常の硬化時間は３０分ないし６０分の範囲内である。
【先行技術文献】
【特許文献】
【０００６】
【特許文献１】国際公開第２０１６／０８１５４６  Ａ１号パンフレット
【特許文献２】米国特許第２，９０９，４９４号明細書
【特許文献３】米国特許第３，２０１，３６０号明細書
【発明の概要】
【発明が解決しようとする課題】
【０００７】
開示の目的
本開示の目的は、芳香族アミンを用いるエポキシ樹脂の硬化速度を促進するための、実質的により速い硬化時間を生ずる新規な触媒を開発することである。
【課題を解決するための手段】
【０００８】
開示
本明細書で他にことわらなければ、本開示と結び付けて用いられる技術用語は当業者が通常理解する意味を有するものとする。さらに、状況により他の意味が必要とされなければ、単数の用語は複数を含むものとし、複数の用語は単数を含むものとする。
【０００９】
明細書中で挙げられるすべての特許、公開特許出願及び非特許出版物は、本開示が関係する当業者のレベルの指標である。本出願のいずれかの部分において言及されるすべての特許、公開特許出願及び非特許出版物は明らかに、個々の特許又は出版物が特定的且つ個別に引用することによりそれらが本開示と矛盾しない程度まで本明細書の内容となると示される場合と同じ程度まで、それらの記載事項全体が引用することにより本明細書の内容となる。
【００１０】
本明細書において開示される組成物及び／又は方法のすべては、本開示を見て過度な実験なしで製造され得、実施され得る。本開示の組成物及び方法を好ましい態様の観点で記載するが、本開示の概念、精神及び範囲から逸脱することなく組成物及び／又は方法に対して並びに本明細書に記載される方法の段階又は段階の順序において変更が適用される場合があることは、当業者に明らかであろう。当業者に明らかなすべてのそのような類似の置き換え及び修正は本開示の精神、範囲及び概念内であるとみなされる。
【００１１】
本開示に従って用いられる場合、以下の用語は他にことわらなければ以下の意味を有すると理解されるべきである。
【００１２】
“ａ”又は“ａｎ”という用語の使用は、「含む（ｃｏｍｐｒｉｓｉｎｇ）」、「含む（ｉｎｃｌｕｄｉｎｇ）」、「有する」又は「含む（ｃｏｎｔａｉｎｉｎｇ）」という用語（あるいはそのような用語の変形）と一緒に用いられる場合、「１つ」を意味する場合があるが、それは「１つ以上（ｏｎｅ  ｏｒ  ｍｏｒｅ）」、「少なくとも１つ」及び「１つ以上（ｏｎｅ  ｏｒ  ｍｏｒｅ  ｔｈａｎ  ｏｎｅ）」の意味とも一致する。
【００１３】
「又は」という用語の使用は、選択肢（ａｌｔｅｒｎａｔｉｖｅｓ）のみを指すと明らかに示されていなければ、並びに選択肢が互いに排他的である場合のみに、「及び／又は」を意味するために用いられる。
【００１４】
本開示全体を通じて、「約」という用語は、値が定量装置、機構又は方法に関する誤差の固有の変動或いは測定されるべき対象の間に存在する固有の変動を含むことを示すために用いられる。例えば、しかし制限としてではなく、「約」という用語が用いられる場合、それが指す指定される値はプラス又はマイナス１０パーセント又は９パーセント又は８パーセント又は７パーセント又は６パーセント又は５パーセント又は４パーセント又は３パーセント又は２パーセント又は１パーセント又はそれらの間の１つ以上の割合だけ変わる場合がある。
【００１５】
「少なくとも１つ」の使用は１つ並びに１つより大きいいずれの量も含み、１、２、３、４、５、１０、１５、２０、３０、４０、５０、１００などを含むがこれらに限られないことが理解されるであろう。「少なくとも１つ」という用語はそれが指す用語に依存して最高で１００又は１０００以上に拡大される場合がある。さらに、１００／１０００の量は、下限又は上限も満足な結果を生む場合があるので、制限と考えられるべきではない。
【００１６】
本明細書で用いられる場合、「含む（ｃｏｍｐｒｉｓｉｎｇ）」（並びに「含む（ｃｏｍｐｒｉｓｅ）」及び「含む（ｃｏｍｐｒｉｓｅｓ）」のような含む（ｃｏｍｐｒｉｓｉｎｇ）のいずれかの形態）、「有する（ｈａｖｉｎｇ）」（並びに「有する（ｈａｖｅ）」及び「有する（ｈａｓ）」のような有する（ｈａｖｉｎｇ）のいずれかの形態）、「含む（ｉｎｃｌｕｄｉｎｇ）」（並びに「含む（ｉｎｃｌｕｄｅｓ）」及び「含む（ｉｎｃｌｕｄｅ）」のような含む（ｉｎｃｌｕｄｉｎｇ）のいずれかの形態）又は「含む（ｃｏｎｔａｉｎｉｎｇ）」（並びに「含む（ｃｏｎｔａｉｎｓ）」及び含む（ｃｏｎｔａｉｎ））のような含む（ｃｏｎｔａｉｎｉｎｇ）のいずれかの形態）という用語は包括的又は非制限的であり、追加の挙げられていない要素又は方法段階を排除しない。
【００１７】
「又はそれらの組み合わせ」並びに「及びそれらの組み合わせ」という句は、本明細書で用いられる場合、前記の用語に先行する挙げられている項目のすべての順列及び組み合わせを指す。例えば「Ａ、Ｂ、Ｃ又はそれらの組み合わせ」は：Ａ、Ｂ、Ｃ、ＡＢ、ＡＣ、ＢＣ又はＡＢＣ及び特定の状況において順序が重要である場合はまたＢＡ、ＣＡ、ＣＢ
、ＣＢＡ、ＢＣＡ、ＡＣＢ、ＢＡＣ又はＣＡＢの少なくとも１つを含むことが意図されている。この例で続けると、ＢＢ、ＡＡＡ、ＣＣ、ＡＡＢＢ、ＡＡＣＣ、ＡＢＣＣＣＣ、ＣＢＢＡＡＡ、ＣＡＢＢＢなどのような１つ以上の項目又は用語の繰り返しを含む組み合わせは明らかに含まれる。当業者は、状況から他であることが明らかでなければ、典型的にいずれの組み合わせにおいても項目又は用語の数に制限はないことを理解するであろう。同じ考え方で、「又はそれらの組み合わせ」並びに「及びそれらの組み合わせ」という用語は、「より選ばれる」又は「からなる群より選ばれる」という句と一緒に用いられる場合、句に先行する挙げられている項目のすべての順列及び組み合わせを指す。
【００１８】
「１つの態様において（ｉｎ  ｏｎｅ  ｅｍｂｏｄｉｍｅｎｔ）」、「１つの態様において（ｉｎ  ａｎ  ｅｍｂｏｄｉｍｅｎｔ）」、「１つの態様に従うと」などの句は一般に、句に続く特定の特徴、構造又は特性が本開示の少なくとも１つの態様に含まれ、且つ本開示の１つより多い態様に含まれる場合があることを意味する。重要なことに、そのような句は非制限的であり、必ずしも同じ態様を指さず、もちろん１つ以上の前の及び／又は後の態様を指すことができる。例えば添付の請求項において、特許請求される態様のいずれをもいずれの組み合わせにおいても用いることができる。
【００１９】
本明細書で用いられる場合、「カルボキシレートリガンドとの金属錯体」という句は、（ｉ）少なくとも１種の金属カチオン及び（ｉｉ）金属カチオンに結合したカルボキシレートリガンドを含む錯体を意味する。本明細書で用いられる場合、カルボキシレートリガンドは金属カチオンに結合したカルボキシレートイオンであり、それはオクトエート、ネオデカノエート及びナフテネートのような有機酸に由来する。「活性金属カルボキシレート」という句は、本明細書で「カルボキシレートリガンドとの金属錯体」という句に関して互換的に用いられる。例えば「亜鉛カルボキシレート」という表現は、亜鉛が金属カチオンであるカルボキシレートリガンドとの金属錯体を指す。亜鉛カルボキシレートの制限ではない例は亜鉛オクトエートである。
【００２０】
前記目的は、芳香族アミンを用いるエポキシ樹脂の硬化を促進するための促進剤組成物の使用により解決され、促進剤組成物は
（ａ）カルボキシレートリガンドとの金属錯体；及び
（ｂ）三フッ化ホウ素アミン錯体又は三フッ化ホウ素フェノール錯体
を含む。
【００２１】
好ましくは、カルボキシレートリガンドとの金属錯体の金属カチオンは、亜鉛、錫及びクロムから選ばれる。
【００２２】
好ましくは、カルボキシレートリガンドは、オクトエート、ネオデカノエート及びナフテネートから選ばれる。
【００２３】
好ましい態様において、三フッ化ホウ素アミン錯体のアミンは、エチルアミン、モノイソプロピルアミン、Ｎ−メチルシクロヘキシルアミン、ピペリジン及び２，４−ジメチルアニリンから選ばれる。
【００２４】
好ましい態様において、三フッ化ホウ素フェノール錯体のフェノールは、フェノール、２−メチルフェノール、３−メチルフェノール及び４−メチルフェノールから選ばれる。
【００２５】
好ましい態様において、（ａ）：（ｂ）の化学量論比は１：５０から５０：１までの範囲内であり、ここで「（ａ）」はカルボキシレートリガンドとの金属錯体を指し、「（ｂ）」は三フッ化ホウ素アミン錯体又は三フッ化ホウ素フェノール錯体を指す。
【００２６】
より好ましい態様において、（ａ）：（ｂ）の化学量論比は約１：１０ないし１０：１、最も好ましくは１：３ないし３：１であり、ここでも「（ａ）」はカルボキシレートリガンドとの金属錯体を指し、「（ｂ）」は三フッ化ホウ素アミン錯体又は三フッ化ホウ素フェノール錯体を指す。
【００２７】
本開示は、
（ｉ）硬化剤としての芳香族アミン；ならびに
（ｉｉ）本明細書で開示される促進剤組成物か、代わりに（１）カルボキシレートリガンドとの金属錯体及び（２）芳香族アミンと共に三フッ化ホウ素アミン錯体をその場生成するための、正味の三フッ化ホウ素又は三フッ化ホウ素エーテレートの混合物
を含むエポキシ樹脂の硬化のための硬化組成物にも関する。
【００２８】
成分（ｉｉ）の代わりとして、正味の三フッ化ホウ素又は三フッ化ホウ素エーテレートの十分な量を芳香族アミンと混合し、カルボキシレートリガンドとの金属錯体対三フッ化ホウ素アミン錯体又は三フッ化ホウ素フェノール錯体の１：５０から５０：１まで、好ましくは１：１０ないし１０：１、より好ましくは１：３ないし３：１の化学量論比が達成されるようにする。
【００２９】
本開示はさらに：
（ｉ）エポキシ樹脂；
（ｉｉ）硬化剤としての芳香族アミン；ならびに
（ｉｉｉ）本明細書で開示される促進剤組成物あるいはまた（１）カルボキシレートリガンドとの金属錯体及び（２）芳香族アミンと共に三フッ化ホウ素アミン錯体をその場生成するための、正味の三フッ化ホウ素又は三フッ化ホウ素エーテレートの混合物
を含む硬化可能なエポキシ組成物に関する。
【００３０】
１つの態様において、芳香族アミンはジエチルトルエンジアミン、４，４’−メチレンビス（２−エチルアニリン）、４，４’−ジアミノジフェニルメタン、４，４’−ジアミノジフェニル−スルホン、３，３’−ジアミノフェニルスルホン、１，２−、１，３−及び１，４−ベンゼンジアミン、ビス（４−アミノフェニル）メタン、１，３−キシレンジアミン、１，２−ジアミノ−３，５−ジメチルベンゼン、４，４’−ジアミノ−３，３’−ジメチルビフェニル、４，４’−メチレン−ビス（２，６−ジメチルアニリン）、１，３−ビス（ｍ−アミノフェノキシ）ベンゼン、９，９−ビス（４−アミノフェニル）フルオレン、３，３’−ジアミノジフェニルスルホン、４，４’−ジアミノジフェニルスルフィド、１，４−ビス（ｐ−アミノフェノキシ）ベンゼン、１，３−プロパンジオール−ビス（４−アミノベンゾエート）及びそれらの混合物から選ばれる。しかしながら他のいずれの芳香族アミンも適している。
【００３１】
１つの態様において、エポキシ樹脂に関する加えられる促進剤組成物の量は、エポキシ樹脂の１００部当たりに０．０１から１５部までの促進剤組成物、最も好ましくはエポキシ樹脂の１００部当たりに０．１から５部までの促進剤組成物の範囲内である。
【００３２】
別の態様において、硬化可能なエポキシ組成物はさらに、例えば強化剤、流動改変剤又は接着改変剤（ａｄｈｅｓｉｏｎ  ｍｏｄｉｆｉｅｒｓ）を含む１種以上の追加の添加剤を含むことができる。
【００３３】
別の側面において、本開示は（ｉ）エポキシ樹脂；（ｉｉ）芳香族アミン；ならびに（ｉｉｉ）本明細書に記載される促進剤組成物か、代わりに（１）カルボキシレートリガンドとの金属錯体及び（２）芳香族アミンと共に三フッ化ホウ素アミン錯体をその場生成するための、正味の三フッ化ホウ素又は三フッ化ホウ素エーテレートの混合物、を混合する
ことを含む硬化可能なエポキシ組成物の調製方法を目的とする。
【００３４】
本開示は、（ｉ）芳香族アミン；ならびに（ｉｉ）本明細書に記載される促進剤組成物か、代わりに（１）カルボキシレートリガンドとの金属錯体及び（２）芳香族アミンと共に三フッ化ホウ素アミン錯体をその場生成するための、正味の三フッ化ホウ素又は三フッ化ホウ素エーテレートの混合物、を混合することを含む硬化組成物の調製方法も目的とする。
【００３５】
本開示はさらに、硬化可能なエポキシ組成物を実質的に硬化させるのに十分な時間、温度及び圧力で硬化可能なエポキシ組成物を硬化させる段階を含む硬化樹脂製品の製造方法も目的とする。
【００３６】
本開示は、硬化可能なエポキシ組成物を実質的に硬化させるのに十分な時間及び温度で硬化可能なエポキシ組成物を硬化させる本明細書に記載される方法により得られる硬化樹脂製品も目的とする。
【００３７】
本開示は、芳香族アミンを用いるエポキシ樹脂の硬化のための本明細書に開示される促進剤組成物の使用又はエポキシ樹脂の硬化のための本明細書に開示される硬化組成物の使用にも関する。
【００３８】
本開示に従う使用の１つの態様において、芳香族アミンはジエチルトルエンジアミン、４，４’−メチレンビス（２−エチルアニリン）、４，４’−ジアミノジフェニルメタン、４，４’−ジアミノジフェニル−スルホン、３，３’−ジアミノフェニルスルホン、１，２−、１，３−及び１，４−ベンゼンジアミン、ビス（４−アミノフェニル）メタン、１，３−キシレンジアミン、１，２−ジアミノ−３，５−ジメチルベンゼン、４，４’−ジアミノ−３，３’−ジメチルビフェニル、４，４’−メチレン−ビス（２，６−ジメチルアニリン）、１，３−ビス（ｍ−アミノフェノキシ）ベンゼン、９，９−ビス（４−アミノフェニル）フルオレン、３，３’−ジアミノジフェニルスルホン、４，４’−ジアミノジフェニルスルフィド、１，４−ビス（ｐ−アミノフェノキシ）ベンゼン、１，３−プロパンジオール−ビス（４−アミノベンゾエート）及びそれらの混合物から選ばれる。しかしながら他のいずれの芳香族アミンも適している。
【００３９】
好ましくは、エポキシ樹脂に関する加えられる促進剤組成物の量は、樹脂の１００部当たりに０．０１から１５部まで、最も好ましくは樹脂の１００部当たりに０．１から５部までの範囲内である。
【００４０】
最後に、本開示は本明細書に開示される使用から得られる硬化樹脂製品に関する。
【００４１】
驚くべきことに、芳香族アミンを用いるエポキシ樹脂の硬化を促進するための２種の既知の触媒の混合物は、単独の触媒を合わせることから予測される硬化時間と比較して実質的により速い硬化時間に、すなわち明確な相乗効果に導く。
【００４２】
これらの新規な促進剤組成物は、芳香族アミンを、特にジエチルトルエンジアミンを、短い硬化サイクル時間がより有利になるという要求が過去数年に及んで非常に大きくなりつつある工業的用途のために魅力的なものとする。
【００４３】
芳香族硬化剤ジエチルトルエンジアミン（ＤＥＴＤＡ）を用いる標準的なビスフェノール−Ａ−ジグリシジルエーテル（ＢＡＤＧＥ）の硬化について、新規な促進剤組成物を試験した。さまざまな化学量論比及び重量比において、複数のカルボキシレートリガンドと金属錯体及び三フッ化ホウ素錯体とからなる促進剤組成物を試験した。
【００４４】
本明細書で開示される促進剤又は硬化組成物はいずれの適したエポキシ樹脂とも一緒に用いられる場合がある。エポキシ樹脂は少なくとも２つのエポキシド基を含むモノマー性、オリゴマー性又はポリマー性化合物の場合がある。さらにエポキシ樹脂は脂肪族、脂環式、芳香族、環式、複素環式又はそれらの混合物の場合がある。また、エポキシ樹脂は飽和又は不飽和、置換又は非置換の場合がある。本開示の促進剤又は硬化組成物を用いる硬化に有用なエポキシ樹脂のリストは、Ｌｅｅ，Ｈ．ａｎｄ  Ｎｅｖｉｌｌｅ，Ｋ．“Ｈａｎｄｂｏｏｋ  ｏｆ  Ｅｐｏｘｙ  Ｒｅｓｉｓｎｓ”，ＭｃＧｒａｗ−Ｈｉｌｌ  Ｂｏｏｋ  Ｃｏｍｐａｎｙ，Ｎｅｗ  Ｙｏｒｋ，１９６７，Ｃｈａｐｔｅｒ  ２，ｐａｇｅｓ  ２５７−３０７中に見い出され得る。
【００４５】
有用なエポキシ樹脂のいくつかの制限ではない例は、トリメチロールプロパンエポキシドのようなエピハロヒドリンとポリグリコールの反応から製造される脂肪族エポキシド；ジグリシジル−１，２−シクロヘキサンジカルボキシレート、ビスフェノール−Ａ−ジグリシジルエーテル、ビスフェノール−Ｆ−ジグリシジルエーテル；レゾルシノールジグリシジルエーテル；パラ−アミノフェノールのトリグリシジルエーテル、テトラブロモビスフェノール−Ａのジグリシジルエーテルのようなハロゲンを含むエポキシ樹脂；エポキシド化フェノールノボラック、エポキシド化ビスフェノール−Ａノボラック及びオキサゾリドン−修飾エポキシ樹脂；エポキシ末端ポリオキサゾリドン；及びそれらの混合物である。
【００４６】
芳香族アミンは、エポキシ樹脂の硬化（ｃｕｒｉｎｇ）（又は硬化（ｈａｒｄｅｎｉｎｇ））に適したいずれのそのような化合物の場合もある。制限ではない例はジエチルトルエンジアミン（ＤＥＴＤＡ）、４，４’−メチレンビス（２−エチルアニリン）（ジエチルＤＤＭ）、４，４’−ジアミノジフェニルメタン（ＤＤＭ）及び４，４’−ジアミノジフェニルスルホン（ＤＤＳ）を含む。
【００４７】
本明細書に開示される促進剤組成物は、硬化に、予測されなかった相乗的促進効果を示す。新規な促進剤組成物は既知の系と比較して最高で約３倍速く硬化させる。さらに、１３０℃における等温硬化後のガラス転移温度（Ｔｇ）増強（ｂｕｉｌｄ  ｕｐ）はずっと速く（１３０℃において１０分間で約３０−５０℃より高い）、それはより速い離型性（ｄｅｍｏｌｄａｂｉｌｉｔｙ）に及び従って短い硬化サイクルに導く重要な特徴である。
【００４８】
以下の実施例から詳細を知ることができる。
【発明を実施するための形態】
【００４９】
実施例
等モル比で（１００重量部のＡｒａｌｄｉｔｅ（登録商標）  ＧＹ  ２５０，２４．１重量部のＬｏｎｚａｃｕｒｅ（登録商標）  ＤＥＴＤＡ  ８０）ジエチルトルエンジアミン（ＬｏｎｚａからのＬｏｎｚａｃｕｒｅ（登録商標）  ＤＥＴＤＡ  ８０）を用い、標準的なＢＡＤＧＥ（ビスフェノールＡジグリシジルエーテル）樹脂（Ｈｕｎｔｓｍａｎ  Ｃｏｒｐ．又はその関連会社から入手可能なＡｒａｌｄｉｔｅ（登録商標）  ＧＹ  ２５０）を１３０℃で等温硬化させ、示差走査熱量測定（Ｄｙｎａｍｉｃ  Ｓｃａｎｎｉｎｇ
Ｃａｌｏｒｉｍｅｔｒｙ）（ＤＳＣ）により追跡した。促進剤種（ａｃｃｅｌｅｒａｔｏｒ  ｓｐｅｃｉｅｓ）として、亜鉛オクトエート（Ａｌｆａ  Ａｅｓａｒ）、三フッ化ホウ素エチルアミン錯体（Ｓｉｇｍａ  Ａｌｄｒｉｃｈ）及び本開示に従う種々の混合物を調べた。
【００５０】
【表１】
2021520430.tif 000002
【００５１】
亜鉛、錫及びクロムカルボキシレートの三フッ化ホウ素エチルアミン錯体との混合物は、硬化速度及びＴｇ増強に有意な相乗的触媒効果を示す。
【００５２】
【表２】
2021520430.tif 000003
【００５３】
錫オクトエート又は触媒負荷量の増加は硬化速度の向上に導く。高すぎる錫オクトエート又は触媒負荷量はより低い最終的なＴｇに導く場合がある。結局、高い最終的なＴｇと組み合わされた速い硬化速度を得るために、三フッ化ホウ素エチルアミン錯体と一緒の錫オクトエートの最適な触媒負荷量及びモル比、すなわち０．５−２．０のモル比を以て０．００５−０．０１５モルがある。しかしながら、主に反応の速度が重要な場合、他の配合組成（ｆｏｒｍｕｌａｔｉｏｎ）がより興味深い場合がある。
【００５４】
【表３】
2021520430.tif 000004
【００５５】
三フッ化ホウ素錯体と錫オクトエートのすべての混合物は硬化速度及びＴｇ増強に有意な相乗的触媒効果を示す。
【００５６】
上記で開示された主題は例であり、制限的ではないと考えられるべきであり、添付の請求項は本開示の真の範囲内に含まれるすべてのそのような修正、強調及び他の態様を包含することが意図されている。かくして本開示の範囲は法律により許される最大の程度まで
以下の請求項及びそれらの同等事項の許され得る最も広い解釈により決定されるべきであり、前記の詳細な記述により限定されるか又は制限されるべきではない。
【国際調査報告】
2021520430.tif 000005
2021520430.tif 000006